(57)【要約】【課題】木材基板の上に、絵柄模様層、透明オレフィン系樹脂基材を少なくともこの順に設けてなる化粧シートにおいて、前記木材基板の表面粗さが最大凹凸差２０から８０μｍであり、前記透明絵オレフィン系樹脂基材の厚みが６０〜９０μｍであることを特徴とする表面凹凸を有する化粧シート。【解決手段】木材基材の表面粗さがある一定の範囲内としてそれに積層する透明オレフィン系樹脂基材の厚みを限定することにより、表面から木材基材表面の意匠が反映された化粧シートが得られ、かつ表面からのエンボスなどによって積層後に導管形状を付与したり、押出しと同時に導管形状を付与したりしなくても、積層するだけで木の本来持っている導管形状と同調する表面凹凸を有する化粧シートを得ることができる。【選択図】  図１
2009241310.tif 000002
【特許請求の範囲】
【請求項１】
木材基板の上に、絵柄模様層、透明オレフィン系樹脂基材を少なくともこの順に設けてなる化粧シートにおいて、前記木材基板の表面粗さが最大凹凸差２０〜８０μｍであり、前記透明絵オレフィン系樹脂基材の厚みが６０〜９０μｍであることを特徴とする表面凹凸を有する化粧シート。
【発明の詳細な説明】
【技術分野】
【０００１】
本発明は、建築用材料・屋内消費財用材料に使用する化粧材であり、特に木材基板のもつエンボス（導管凹凸模様）や照り感を生かしつつ意匠性を向上させリアルなエンボス意匠をもつ、表面凹凸を有する化粧シートに関する。
【背景技術】
【０００２】
従来、内装や家具の表面材として使用される化粧板としては、基材の表面に木材単板を貼り合わせた突板化粧板が広く用いられてきた。しかし近年、天然資源、特に桜、なら、チーク、ウオールナット等の広葉樹材の枯渇により、これらを用いた突板化粧板の代替として、合板・ＭＤＦ（Ｍｅｄｉｕｍ  Ｄｅｎｓｉｔｙ  Ｆｉｂｅｒｂｏａｒｄ）等の基材にこれらの模様を印刷した化粧シートを貼り合わせた化粧板が多く使用されている。
【０００３】
しかしこの方法では、本来木材が有するいわゆる照り感、木質感や導管形状の表現性に限界があった。そこで照り感、木質感を表現する方法として、比較的入手のしやすい針葉樹材を薄く平坦にした木材基板の上に、裏面に広葉樹材の木目模様を印刷した透明ポリオレフィン系樹脂からなる化粧シートを貼り合わせることにより、本来木材が有するいわゆる照り感や木質感を反映した意匠性に優れた化粧材とする方法が考えられた。
【０００４】
しかし導管形状に関しては、このような透明ポリオレフィン系樹脂シートには、積層後に導管形状を付与したり、押出しと同時に導管形状を付与したりすることができたが、木の本来持っている導管形状と同調することはできないという問題点が残った。
【特許文献１】特許第３６７２６３６号公報
【発明の開示】
【発明が解決しようとする課題】
【０００５】
本発明はこのような問題点を解決するためになされたものであり、すなわちその課題とするところは、木の本来持っている照り感や木質感を反映し、かつ木の本来持っている導管形状と同調した凹凸を表面にもった意匠性に優れた化粧シートを提供することにある。
【課題を解決するための手段】
【０００６】
本発明はこの課題を解決したものであり、すなわちその請求項１記載の発明は、木材基板の上に、絵柄模様層、透明オレフィン系樹脂基材を少なくともこの順に設けてなる化粧シートにおいて、前記木材基板の表面粗さが最大凹凸差２０〜８０μｍであり、前記透明絵オレフィン系樹脂基材の厚みが６０〜９０μｍであることを特徴とする表面凹凸を有する化粧シートである。
【発明の効果】
【０００７】
本発明はその請求項１記載の発明により、木材基材の表面粗さがある一定の範囲内としてそれに積層する透明オレフィン系樹脂基材の厚みを限定することにより、表面から木材基材表面の意匠が反映された化粧シートが得られ、かつ表面からのエンボスなどによって積層後に導管形状を付与したり、押出しと同時に導管形状を付与したりしなくても、積層するだけで木の本来持っている導管形状と同調する表面凹凸を有する化粧シートを得ることができるという効果を奏する。
【発明を実施するための最良の形態】
【０００８】
以下、本発明を図面に基づき詳細に説明する。図１に本発明の表面凹凸を有する化粧シートの一実施例の断面の構造を示す。木材基板１の上に、適宜設ける接着剤層２、絵が模様層３、透明オレフィン系樹脂基材４、適宜設ける表面保護層５が、この順に積層されてなる。
【０００９】
本発明における木材基板１としては、その表面の模様が化粧材として好適なものとなるものであり、その表面粗さが最大凹凸差２０〜８０μｍであるものが用いられる。木材としては、導管模様に乏しい広葉樹材を使用することが、後述する絵柄模様層３と重ね合わせたことで効果が顕著に現れるために好適であるが、特にこれに限定するものではなく、導管模様のはっきりした針葉樹材からなるものであっても良い。具体的には、厚み０．３ｍｍにスライスした植林にて生産した樹種アユース（アフリカ産  トリプロチトン属（アオギリ科））の突板や他の樹種の針葉樹、ローズウッド等が使用可能である。また、人工突板も本発明の目的を達成できるものであれば使用可能である。
【００１０】
本発明における接着剤層２に用いる接着剤としては、前記木材基板１と後述する透明オレフェイン系樹脂基材４との層間を接着可能とするものであれば良い。具体的には、乾燥後に透明になるウレタン変性エチレン・酢酸ビニル重合体の水性エマルジョン接着剤（固形分  ５４重量％、粘度１０，０００ｍＰａ・Ｓ程度）や、２液ウレタン樹脂系水性エマルジョンや酢酸ビニル樹脂系水性エマルジョン１液湿気硬化型ウレタン系ホットメルト樹脂、エポキシ樹脂接着剤、アクリル樹脂粘着剤等が接着力の点で好適である。乾燥後の塗布量は１０〜１２０ｇ／ｍ２程度が望ましい。
【００１１】
本発明における絵柄模様層３としては、２液ウレタン樹脂バインダー（マトリックス）に顔料などを添加したインキが好適に用いられるが、特にこれに限定するものではなく、積層する各層との接着性等を考慮して適宜選択すればよい。絵柄模様層３は後述する透明オレフィン系樹脂基材４の裏面側、つまり接着剤層２と貼り合せる側にグラビア印刷法などの公知の方法によって設ければ良い。
【００１２】
本発明における透明オレフィン系樹脂基材４としては、その層厚が６０〜９０μｍのものが用いられる。用いる透明オレフィン系樹脂としては、ホモポリプロピレンやランダムポリプロピレン、ポリエチレン、ポリメチルペンテンなどが使用可能である。非延伸のポリプロピレン系樹脂を用いる場合は、ポリプロピレンとしては非延伸ホモポリプロピレンやランダムポリプロピレン、あるいはこれらの混合物が使用可能である。
【００１３】
また、接着性を向上させるために、前記透明オレフィン系樹脂基材４に酸変性、特にマレイン酸変性したポリエチレン樹脂やポリプロピレン樹脂などの接着性樹脂層（図示せず）を適宜設けても良い。この接着性樹脂層は、前記透明オレフィン系樹脂基材４と共押出成形などで設けるのが好適であるが、特にこの方法に限定するものではない。
【００１４】
また、耐候性を向上させるために前記透明オレフィン系樹脂基材４に紫外線吸収剤や光安定剤を適宜添加しても良い。紫外線吸収剤としては、ベンゾトリアゾール系、トリアジン系、ベンゾイミン系などが挙げられる。光安定剤としてヒンダードアミンやヒンダードフェノール系などが挙げられる。
【００１５】
また、各種表面物性を強化するために、表面に適宜表面保護層５を設けても良い。具体的には２液ウレタン樹脂、紫外線硬化型樹脂、電子線硬化型樹脂などが使用可能である。また、前記紫外線吸収剤、光開始剤等の添加剤を適宜添加してもよい。
【実施例１】
【００１６】
木材基板１として縦横３００ｍｍ、厚み０．３ｍｍにスライスした植林にて生産した樹種アユース（アフリカ産 トリプロチトン属（アオギリ科）.）（表面粗さ最大凹凸差７５μｍ）の突板を用いた。
【００１７】
前記木材基板１の突板面に、乾燥後に透明となるウレタン変成エチレン・酢酸ビニル共重合体の水性エマルジョン接着剤（固形分  ５４重量％、粘度１０，０００ｍＰａ・Ｓ）を乾燥前６０ｇ／ｍ２塗布して接着剤層２とした。
【００１８】
透明オレフィン系樹脂基材４として、ヒンダートアミン系光安定剤０．２重量％及びベンゾトリアゾール系紫外線吸収剤０．３重量％を添加したランダム共重合ポリプロピレン樹脂を用い、これが８０μｍの厚みになるようにして、コロナ処理を両面に施したあと、表面保護層５として、２液硬化型ウレタン系トップコート剤をグラビアコート法にて乾燥後の塗布量が３ｇ／ｍ２になるように施し、乾燥、硬化させた。
【００１９】
絵柄模様層３として、前記透明オレフィン系樹脂基材４の表面保護層５を設けた側とは逆の面に、透明性インキにてグラビア印刷法により木目柄を形成した。
【００２０】
前記木材基板１の接着剤層２を設けた面と、前記透明オレフィン系樹脂基材４の絵柄模様２を設けた面とを貼りあわせて、化粧シートを得た。出来上がった化粧シートはその表面に木質基板表面の凹凸が同調して現れるものとなった（表面粗さ最大凹凸差２５μｍ）。なお、測定機は、表面粗さ計（Ｓｕｒｆｃｏｍ１２０Ａ  株式会社東京精密製  針の型式は０１０２５０１、５μｍＲ、９０°、円錐ダイヤ）を使用した。
【００２１】
＜比較例１＞
前記木材基板１の接着剤層２を設ける側の表面を、＃２４０と＃３２０の研磨紙で研磨して表面の粗さを２５μｍとした以外は実施例１と同様にして化粧シートを得た。出来上がった化粧シートはその表面に木質基板表面の凹凸がほとんどあらわれなかった（表面粗さ最大凹凸差８μｍ）
【００２２】
＜性能評価・結果＞
実施例１、比較例１を目視にて評価した。実施例１は、アユースの導管凹凸模様が表面に浮き出てきて自然な風合いの外観になったが、比較例１は、フラットは外観となった。
【産業上の利用可能性】
【００２３】
本発明の化粧材は、建築用材料・屋内消費財用材料に使用する化粧材であり、特に木材基板のもつエンボス（導管凹凸模様）や照りを生かしつつ意匠性を向上させリアルなエンボス意匠をもつ化粧シートとして利用可能である。
【図面の簡単な説明】
【００２４】
【図１】本発明の化粧材の一実施例の断面の構造を示す説明図である。
【符号の説明】
【００２５】
１…木材基板
２…接着剤層
３…絵柄模様層
４…透明オレフィン系樹脂基材
５…表面保護層
【図１】
2009241310.tif 000003